ДИСПЕРСИЯ ОКСИДА ЦИРКОНИЯ, СПОСОБ ЕЕ ПОЛУЧЕНИЯ И СОДЕРЖАЩАЯ ЕЕ СМОЛЯНАЯ КОМПОЗИЦИЯ

1. Дисперсия оксида циркония, содержащая частицы оксида циркония в количестве 20 вес.% или более и характеризующаяся коэффициентом пропускания 35% или более при длине волны 400 нм, коэффициентом пропускания 95% или более при длине волны 800 нм и вязкостью 20 мПа·с или менее при температуре 25°С.
2. Дисперсия оксида циркония по п.1, в которой оксид циркония представляет собой твердый раствор, содержащий, по меньшей мере, один стабилизирующий элемент, подобранный из алюминия, магния, титана и редкоземельных элементов.
3. Дисперсия оксида циркония по п.1 или 2, в которой дисперсной средой этой дисперсии оксида циркония является вода.
4. Дисперсия оксида циркония по п.1 или 2, в которой дисперсной средой этой дисперсии оксида циркония является алифатический спирт, сложный эфир алифатических карбоновых кислот, алифатический кетон, многоатомный спирт или смесь двух или более из них.
5. Способ получения водной дисперсии оксида циркония, содержащей частицы оксида циркония в количестве 20 вес.% или более и характеризующейся коэффициентом пропускания 35% или более при длине волны 400 нм, коэффициентом пропускания 95% или более при длине волны 800 нм и вязкостью 20 мПа·с или менее при температуре 25°С, где способ включает взаимодействие соли циркония со щелочью в воде с получением суспензии, содержащей частицы оксида циркония; фильтрование, промывку и репульпирование этой суспензии; добавление в полученную суспензию органической кислоты в количестве одной мольной части или более на мольную часть циркония в суспензии; гидротермическую обработку суспензии при температуре 170°С или выше; промывку и сгущение полученной водной дисперсии частиц оксида циркония.
6. Способ получения водной дисперсии оксида циркония, содержащей частицы оксида циркония в количестве 20 вес.% или более и характеризующейся коэффициентом пропускания 35% или более при длине волны 400 нм, коэффициентом пропускания 95% или более при длине волны 800 нм и вязкостью 20 мПа·с или менее при температуре 25°С, где способ включает взаимодействия соли циркония и соли, по меньшей мере, одного стабилизирующего элемента, выбранного из алюминия, магния, титана и редкоземельных элементов, со щелочью в воде с получением суспензии, содержащей частицы соосажденных оксида циркония и, по меньшей мере, одного стабилизирующего элемента; фильтрование, промывку и репульпирование этой суспензии; добавление в полученную суспензию органической кислоты в количестве одной мольной части или более на мольную часть общего количества циркония и, по меньшей мере, одного стабилизирующего элемента в суспензии; гидротермическую обработку суспензии при температуре 170°С или выше; промывку и сгущение полученной водной дисперсии частиц твердого раствора оксида циркония, содержащего, по меньшей мере, один стабилизирующий элемент.
7. Способ получения водной дисперсии оксида циркония по п.5, в котором водную дисперсию оксида циркония, полученную путем гидротермической обработки, промывают и сгущают, и полученную водную дисперсию оксида циркония подвергают дополнительной дисперсионной обработке.
8. Способ получения водной дисперсии оксида циркония по п.6, в котором водную дисперсию оксида циркония, полученную путем гидротермической обработки, промывают и сгущают, и полученную водную дисперсию оксида циркония подвергают дополнительной дисперсионной обработке.
9. Способ получения водной дисперсии оксида циркония по п.5 или 6, в котором водный раствор соли циркония или смешанный водный раствор соли циркония и соли, по меньшей мере, одного стабилизирующего элемента, выбранного из алюминия, магния, титана и редкоземельных элементов, и щелочной водный раствор одновременно добавляют в загруженную воду с целью осуществления взаимодействия соли циркония или соли циркония и соли, по меньшей мере, одного стабилизирующего элемента, выбранного из алюминия, магния, титана и редкоземельных элементов, со щелочью в воде.
10. Способ получения водной дисперсии оксида циркония по любому из пп.5-8, в котором водную дисперсию оксида циркония, полученную путем гидротермической обработки, промывают и сгущают при помощи фильтра тонкой очистки.
11. Способ получения водной дисперсии оксида циркония по п.7 или 8, в котором дисперсионную обработку осуществляют при помощи обработки диспергированием влажных сред.
12. Способ получения дисперсии оксида циркония, дисперсионной средой которой является органический растворитель, где способ включает замещение дисперсионной среды водной дисперсии оксида циркония, полученной способом по любому из пп.5-10, органическим растворителем.
13. Смоляная композиция, содержащая смолу и дисперсию оксида циркония по любому из пп.1-4, включенную в нее.